(57)【特許請求の範囲】
【請求項１】
化粧層１とコア層２´を含むメラミン化粧板４を母材とし、前記母材の裏面を切削して前記コア層２´の厚みより薄い薄コア層２を形成し、短冊状に裁断することを特徴とする木口用メラミン化粧シート３の製造方法。
【請求項２】
化粧層１とコア層２´を含むメラミン化粧板４を母材とし、前記母材の裏面を切削して前記コア層２´の厚みより薄い薄コア層２を形成し、粘着剤を塗布し、短冊状に裁断することを特徴とする粘着剤付き木口用メラミン化粧シート７の製造方法。
【請求項３】
厚みが０．２５〜０．３５ｍｍであることを特徴とする請求項１記載の木口用メラミン化粧シート３の製造方法。
【請求項４】
厚みが０．２５〜０．３５ｍｍであることを特徴とする請求項２記載の粘着剤付き木口用メラミン化粧シート７の製造方法。
【請求項５】
基材５、表面材としてのメラミン化粧板４、請求項１又は３記載の製造方法によって得られた木口用メラミン化粧シート３を含み、前記木口用メラミン化粧シート３を前記基材５の木口面に接着加工することを特徴とする複合材の製造方法。 
【請求項６】
基材５、表面材としてのメラミン化粧板４、請求項２又は４記載製造方法によって得られた粘着剤付き木口用メラミン化粧シート７を含み、前記粘着剤付き木口用メラミン化粧シート７を前記基材５の木口面に接着加工することを特徴とする複合材の製造方法。
【発明の詳細な説明】
【技術分野】
【０００１】
本発明は木口用メラミン化粧シートの製造方法、粘着剤付き木口用メラミン化粧シートの製造方法、及び複合材の製造方法に関する。
【背景技術】
【０００２】
従来、合板、パーティクルボード、中密度繊維板などの基材にメラミン化粧板、木口用メラミン化粧シートを接着加工したテーブル、カウンター等が知られている。
【先行技術文献】
【特許文献】
【０００３】
【特許文献１】特開平６−２６９３２９号公報
【特許文献２】実開平６−１７９２７号公報
【発明の開示】
【発明が解決しようとする課題】
【０００４】
一般にテーブル、カウンターなどの水平部材には表面物性に優れるメラミン化粧板が使用されている。メラミン化粧板の厚みは１．０ｍｍが主流で、厚みはコア層の積層枚数を適宜調整することにより、所望の厚みのメラミン化粧板を得ることができるが、厚みが薄くなればなるほど仕上げ工程で支障をきたす、例えば、裏面をサンディング処理する際、破損するという不具合を生じやすかった。
【０００５】
そのため、木口材にはＰＶＣ、ジアリルフタレート化粧板、オレフィン系化粧材を用いており、これらの木口材は厚みが薄く可撓性に優れ、好適に用いられているものの、メラミン化粧板と木口材は化粧層の図柄が同じでも製造メーカー、仕上げ方法、樹脂の違いから色調、艶を一致させるのは難しかった。
【課題を解決するための手段】
【０００６】
本発明はかかる状況に鑑み検討されたもので、化粧層１とコア層２´を含むメラミン化粧板４を母材とし、前記母材の裏面を切削して前記コア層２´の厚みより薄い薄コア層２を形成し、短冊状に裁断した木口用メラミン化粧シート３、また、化粧層１とコア層２´を含むメラミン化粧板４を母材とし、前記母材の裏面を切削して前記コア層２´の厚みより薄い薄コア層２を形成し、粘着剤を塗布し、短冊状に裁断した粘着剤付き木口用メラミン化粧シート７を用いることによっても前記課題を解決することができる。
【発明の効果】
【０００７】
本発明の木口用メラミン化粧シートはメラミン化粧板を母材としているため耐熱性、耐摩耗性、耐汚染性、寸法安定性に優れ、厚みが薄いため可撓性に優れ基材の側面に加工しやすい。また、基材、メラミン化粧板、木口用メラミン化粧シートを含む複合板において、前記木口用メラミン化粧シートとして同一の化粧層を有する母材としてのメラミン化粧板を用いることにより、表面と木口面が色調、艶に違和感がなく調和のとれたものとなる。
【図面の簡単な説明】
【０００８】
【図１】本発明の木口用メラミン化粧シートの構成断面図。
【図２】本発明の粘着剤付き木口用メラミン化粧シートの構成断面図。
【図３】本発明に係るメラミン化粧板の構成断面図。
【図４】本発明の複合材の構成断面図。
【発明を実施するための最良の形態】
【０００９】
本発明の木口用メラミン化粧シート３や粘着剤付き木口用メラミン化粧シート７はメラミン化粧板４を母材とする。メラミン化粧板４は、化粧層１、コア層２´を含み、必要に応じてオーバーレイ層、バランス層が設けられる。
【００１０】
本発明に係るメラミン化粧板４は、化粧層１として化粧板用の化粧紙にメラミンーホルムアルデヒド樹脂を主成分とする樹脂液を含浸、乾燥した樹脂含浸化粧紙、コア層２´にはクラフト紙のフェノール−ホルムアルデヒド樹脂を主成分とする樹脂液を含浸、乾燥した樹脂含浸コア紙等からなり、所望の厚みに応じて樹脂含浸コア紙の枚数が調整される。熱圧成形条件は、温度１２５〜１６０℃、圧力４０〜７０ｋｇ／ｃｍ２であれば良い。
【００１１】
前記メラミン化粧板４のコア層２´を切削してコア層の厚みを薄くして木口用メラミン化粧シートの元を得、短冊状に裁断すると木口用メラミン化粧シート３が得られる。使用するメラミン化粧板は０．８〜１．４ｍｍ程度であれば反りが小さくハンドリング性が良く、切削作業がしやすく好適である。コア層２´を切削した後の厚みは０．２５〜０．３５ｍｍであれば木口用メラミン化粧シートとしての物性、例えば、可撓性、取扱性に優れ、粘着加工工程で破損するといった問題は生じない。厚みが０．２５〜０．３５ｍｍと薄いため、木口面が曲面、例えば円形、楕円形の基材にも使用できる。尚、予めメラミン化粧板の製造時に厚みが０．２５〜０．３５ｍｍとなるように成形した化粧板は裏面サンディング処理時に破損しやすく余り好ましくない。
【００１２】
木口用メラミン化粧シート３に粘着剤層６を設ける場合は、メラミン化粧板のコア層を切削してコア層の厚みを薄くした後に粘着加工する。粘着剤にはゴム系の粘着剤、アクリル系の粘着剤が適する。粘着加工した後短冊状に裁断して粘着剤付き木口用メラミン化粧シート７得る。粘着加工しない場合は、メラミン化粧板のコア層を切削した後短冊状に裁断する。粘着層のない木口用メラミン化粧シート３はホットメルトなどの粘着剤、接着剤で基材に施工される。
【００１３】
本発明の木口用メラミン化粧シート３、粘着剤付き木口用メラミン化粧シート７は基材５、例えば、合板、中密度繊維板（ＭＤＦ）、ケイ酸カルシウム板、マグネシウム板等の木口面に適用される。
【００１４】
本発明の複合材９は、基材５の表面にメラミン化粧板４を、木口面に木口用メラミン化粧シート３或いは粘着剤付き木口用メラミン化粧シート７を貼着することにより得られる。特に前記メラミン化粧板４が、化粧層１と薄コア層２を含む前記木口用メラミン化粧シート３、或いは前記粘着剤付き木口用メラミン化粧シート７とは樹脂含浸化粧紙からなる化粧層１が同一で、コア層の厚みが異なる複合材にすれば、表面と木口面との図柄、色調、艶等が一致し、一体感があるものとなる。
【実施例１】
【００１５】
母材
坪量１４０ｇ／ｍ２のアイボリー系の化粧紙にメラミン−ホルムアルデヒド樹脂を主成分とする樹脂液を含浸、乾燥した樹脂含浸化粧紙１枚と、坪量１９０ｇ／ｍ２のクラフトにフェノール−ホルムアルデヒド樹脂を主成分とする樹脂液を含浸、乾燥した樹脂含浸コア紙５枚を積層し、熱圧成形して、化粧層とコア層を含む母材としてのメラミン化粧板を用意した。（厚みは１．２ｍｍ、アイカ工業株式会社製、品番Ｈ−５１１４（商品名、半艶仕上げ））。
【００１６】
木口用メラミン化粧シート
前記母材のコア層の厚みが薄くなるように切削して、厚み０．３ｍｍとした後、幅１８ｍｍに裁断して木口用メラミン化粧シートを用意した。
【００１７】
複合材
厚み１８ｍｍのパーチクルボードの表面にメラミン化粧板（Ｈ−５１１４）をゴム系の接着剤を用いて接着し、木口面には前記木口用メラミン化粧シートをエチレン−酢ビ系ホットメルトで接着加工して複合材を得た。
【実施例２】
【００１８】
粘着加工 
前記同様に母材を得た後、コア層の厚みが薄くなるように切削して、シリコーン離型紙の上にアクリル樹脂を主成分とするアクリル系粘着剤が塗布された厚み１３６μｍの粘着シート（日栄加工株式会社製）を貼着し、幅１８ｍｍに裁断して粘着剤付き木口用メラミン化粧シートを用意した。 
実施例１において、木口用メラミン化粧シートを粘着剤付き木口用メラミン化粧シートに代えた以外は同様に加工して複合材を得た。
【００１９】
前記基材の木口面には木口用メラミン化粧シートとして前記メラミン化粧板のコア層の一部を切削した厚み０．３ｍｍの粘着剤付き木口用メラミン化粧シートが使用されている。厚みが０．２５〜０．３５ｍｍと薄いと、可撓性に富み、木口面が曲面、例えば円形基材にも使用できる。
【産業上の利用可能性】
【００２０】
本発明の木口用メラミン化粧シートはテーブル、カウンター等の木口面に適用される他、メラミン化粧板と同様に諸物性に優れる事からドア、収納扉の周縁にも適用できる。
【符号の説明】
【００２１】
１  化粧層
２  薄コア層
２´コア層 
３  木口用メラミン化粧シート 
４  メラミン化粧板 
５  基材
６  粘着剤層
７  粘着剤付き木口用メラミン化粧シート 
９  複合材
【図１】
0006609432.tif 000002
【図２】
0006609432.tif 000003
【図３】
0006609432.tif 000004
【図４】
0006609432.tif 000005